(57)【特許請求の範囲】
【請求項１】
ジヨード芳香族化合物、硫黄および重合停止剤を含む反応物を反応媒質として有機溶媒を用いないで重合させる工程と、更に硫黄を加えて重合させる工程と、１４０℃から１６０℃までの温度で１時間乃至２時間乾燥する工程と、を含むポリアリーレンスルフィドの製造方法であって、
前記ポリアリーレンスルフィドは重合直後に２乃至１０ｍｍの大きさを有するペレット形態を有し、樹脂全体の重量に対して３００ｐｐｍ以下の残留溶媒含有量を有し、
前記重合停止剤は、ジフェニルスルフィド、ジフェニルジスルフィド、ジフェニルエーテル、ジベンゾチアジルジスルファイドまたはビフェニルであるポリアリーレンスルフィドの製造方法。
【請求項２】
前記残留溶媒は水および有機溶媒を含む、請求項１に記載のポリアリーレンスルフィドの製造方法。
【請求項３】
前記ポリアリーレンスルフィドの数平均分子量が３，０００乃至１，０００，０００である、請求項１に記載のポリアリーレンスルフィドの製造方法。
【請求項４】
前記ポリアリーレンスルフィドの数平均分子量が３，０００乃至５０，０００である、請求項３に記載のポリアリーレンスルフィドの製造方法。
【請求項５】
前記ポリアリーレンスルフィドの数平均分子量に対する重量平均分子量と定義される分散度が２．０乃至４．０である、請求項１に記載のポリアリーレンスルフィドの製造方法。
【請求項６】
前記ポリアリーレンスルフィドの融点が２６５乃至３２０℃である、請求項１に記載のポリアリーレンスルフィドの製造方法。
【発明の詳細な説明】
【技術分野】
【０００１】
本発明は、優れた物性の発現および保持が可能なポリアリーレンスルフィドの製造方法に関する。
【背景技術】
【０００２】
現在、ポリアリーレンスルフィドは代表的なエンジニアリングプラスチック（Ｅｎｇｉｎｅｅｒｉｎｇ  Ｐｌａｓｔｉｃ）であって、高い耐熱性と耐化学性、耐火炎性（ｆｌａｍｅ  ｒｅｓｉｓｔａｎｃｅ）、電気絶縁性によって、高温と腐食性環境および電子製品の用途として需要が大きい。その主な用途は、コンピュータ付属品、自動車部品、腐食性化学物質が接触する部分のコーティング、産業用耐薬品性繊維などに使用される。
【０００３】
ポリアリーレンスルフィドの中で商業的に販売されるものは、現在、ポリフェニレンスルフィド（ｐｏｌｙｐｈｅｎｙｌｅｎｅ  ｓｕｌｆｉｄｅ；以下、「ＰＰＳ」という）が唯一である。現在、ＰＰＳの商業的生産工程は、全てパラ−ジクロロベンゼン（ｐ−ｄｉｃｈｌｏｒｏｂｅｎｚｅｎｅ；以下、「ｐＤＣＢ」という）と硫化ナトリウム（ｓｏｄｉｕｍ  ｓｕｌｆｉｄｅ）を原料として、Ｎ−メチルピロリドン（Ｎ−ｍｅｔｈｙｌｐｙｒｒｏｌｉｄｏｎｅ）などの極性有機溶媒で反応させる方法である。この方法はメクコラム工程（Ｍａｃａｌｌｕｍ  ｐｒｏｃｅｓｓ）と知られており、基本工程が米国特許第２，５１３，１８８号および第２，５８３，９４１号に開示されている。使用する極性溶媒はいくつかの種類が提案されているが、現在最も多く使われるものはＮ−メチルピロリドンである（ＮＭＰ、ｂｏｉｌｉｎｇ  Ｔｅｍｐ。；２０２〜２０４℃）。この工程は原料として全て二塩化芳香族化合物（ｄｉｃｈｌｏｒｏ  ａｒｏｍａｔｉｃ  ｃｏｍｐｏｕｎｄ）を使用し、副産物として塩化ナトリウム（ＮａＣｌ）が生じる。
【０００４】
一方、このようなメクコラム工程で得られるＰＰＳは、重合反応後に洗浄および乾燥などの過程を経て粉末状態として得られる。こういう工程を通して生産された粉末状態のＰＰＳは、今後成型工程中または使用中に相当量のアウトガス（ｏｕｔｇａｓｓｉｎｇ）を発生させて、重合直後と比較して物性の低下が現れる恐れがある。また、上記方法による場合、ＰＰＳ中の残留物、例えば、水分、残留反応物または残留有機溶媒などによるＰＰＳの分解によって射出物の表面に染みが生じることがある。また、このような射出物の表面の染み発生を防止するためには、射出モールド表面を度々清掃しなければならない面倒さがある。
【０００５】
一方、このようなアウトガスは臭いも有していて、作業空間内の環境を汚染させるという問題点が指摘されている。
【発明の概要】
【発明が解決しようとする課題】
【０００６】
本発明の目的は、優れた物性の発現および保持が可能なポリアリーレンスルフィド（ｐｏｌｙａｒｙｌｅｎｅ  ｓｕｌｆｉｄｅ、以下、「ＰＡＳ」）を提供することにある。
【０００７】
また、本発明の他の目的は、このようなポリアリーレンスルフィドの製造方法を提供することにある。
【０００８】
さらに、本発明の他の目的は、このようなポリアリーレンスルフィドを成型して製造される成型品、フィルム、シート、または繊維を提供することにある。
【課題を解決するための手段】
【０００９】
本発明は、重合直後に２乃至１０ｍｍの大きさを有するペレット形態を有し、樹脂全体の重量に対して３００ｐｐｍ以下の残留溶媒含有量を有するポリアリーレンスルフィドを提供する。
【００１０】
本発明は、また、ジヨード芳香族化合物と硫黄化合物を含む反応物を重合反応させる段階；および前記重合された結果物を１２０乃至１６０℃で１乃至２時間乾燥する段階を含む、前記のようなポリアリーレンスルフィドを製造する方法を提供する。
【００１１】
本発明において、前記反応物は、硫黄化合物１００重量部に対して１乃至２０重量部の重合停止剤を追加的に含むことができる。
【００１２】
また、前記重合停止剤は、ジフェニルスルフィド（ｄｉｐｈｅｎｙｌ  ｓｕｌｆｉｄｅ）、ジフェニルエーテル（ｄｉｐｈｅｎｙｌ  ｅｔｈｅｒ）、ビフェニル（ｂｉｐｈｅｎｙｌ）、ベンゾフェノン（ｂｅｎｚｏｐｈｅｎｏｎｅ）、モノヨードアリール化合物（ｍｏｎｏｉｏｄｏａｒｙｌ  ｃｏｍｐｏｕｎｄ）、ベンゾチアゾール（ｂｅｎｚｏｔｈｉａｚｏｌｅ）類、ベンゾチアゾールスルフェンアミド（ｂｅｎｚｏｔｈｉａｚｏｌｅｓｕｌｆｅｎａｍｉｄｅ）類、チウラム（ｔｈｉｕｒａｍ）類、ジチオカルバメート（ｄｉｔｈｉｏｃａｒｂａｍａｔｅ）類、およびジフェニルジスルファイドからなる群より選択される１種以上とすることができる。前記ジヨード芳香族化合物は、ジヨード化ベンゼン、ジヨード化ナフタレン、ジヨード化ビフェニル、ジヨード化ビスフェノール、およびジヨード化ベンゾフェノンからなる群より選択される１種以上とすることができる。
【００１３】
また、本発明において、前記溶融重合反応させる段階は、温度１８０乃至２５０℃および圧力５０乃至４５０ｔｏｒｒの初期反応条件下で温度上昇および圧力降下を行って、最終反応条件である温度２７０乃至３５０℃および圧力０．００１乃至２０ｔｏｒｒに変化させて、１乃至３０時間重合反応を行う段階を含むことができる。前記重合反応は、ニトロベンゼン系触媒の存在下で行われることが好ましい。
【００１４】
本発明は、また、前記ポリアリーレンスルフィドを成型して製造される製品を提供する。
【００１５】
以下、本発明について、さらに詳細に説明する。
【００１６】
本発明の発明者らは、優れた物性の発現および保持が可能なポリアリーレンスルフィドに関する研究を重ねて本発明を完成した。
【００１７】
従来の製造方法では、Ｎ−メチルピロリドン（ＮＭＰ）のような有機溶媒の存在下で、ジクロロ芳香族化合物と硫化ナトリウムなどを重合反応させてポリアリーレンスルフィドを製造し、このような重合反応後に、塩化ナトリウム（ＮａＣｌ）およびオリゴマー（ｏｌｉｇｏｍｅｒ）を除去するための洗浄および乾燥などの過程を経て、粉末状態のポリアリーレンスルフィドを得た。しかし、このような粉末状態のポリアリーレンスルフィドは、以後の成型工程または使用中にアウトガスを相当量発生させて、最終製品に生産時、物性が良くないことがある。また、上記方法によれば、ポリアリーレンスルフィド中に残留する残留反応物または残留有機溶媒などによるポリアリーレンスルフィドの分解により、機械的物性をはじめとする高分子の物性低下が観察された。また、従来の方法は、アウトガスによって射出物の表面に染みが生じたり、モールドの表面に汚染物が生成したりするなどの問題点があって、このような射出物の表面の染みおよび汚染物の生成を防止するためには、射出工程を止めて、射出モールドを度々清掃しなければならなかった。また、アウトガスが臭いを招くことで、作業空間の環境を汚染させるという短所があった。
【００１８】
この時、このような従来工程を通して製造されたポリアリーレンスルフィド内に含まれている残留溶媒としては、水分（水）、フェノール（ｐｈｅｎｏｌ）、Ｎ−メチルピロリドン（ＮＭＰ）、およびブチロラクトン（Ｂｕｔｙｒｏｌａｃｔｏｎｅ）などがある。反面、本明細書の全体において、残留溶媒とは、水分（水）と有機溶媒を含む概念と定義する。特に、本発明ではＮ−メチルピロリドン（ＮＭＰ）を含まない。
【００１９】
一方、本発明者らは、上記のような従来の問題点に鑑みて、重合後の乾燥工程や、成型工程、または製品に適用して使用する時に、重合直後と比較して同等以上の優れた物性を示すことができるポリアリーレンスルフィドに関して研究を進めてきた。そのうち、本発明者らは重合されたポリアリーレンスルフィドが粉末形態でない一定の大きさのペレット形状を有していて、重合された樹脂内に含まれている残留溶媒の含有量が３００ｐｐｍ以下のポリアリーレンスルフィドの場合、優れた物性の発現および保持が可能であることを見つけた。
【００２０】
このようなポリアリーレンスルフィドは、以下に述べる製造方法によって製造できるが、既存のように別途の有機溶媒を反応媒質として用いることなく、単量体を含む反応物を重合した後、短時間乾燥することによって容易に得ることができる。つまり、従来に知られた重合方法によって重合されたポリアリーレンスルフィドが、重合直後に粉末形態を有することとは異なって、本発明の上述した具体例によるポリアリーレンスルフィドは、重合直後に一定水準以上の大きさを有するペレット形態を有するようになる。また、このようなポリアリーレンスルフィドは重合時に反応媒質として有機溶媒を用いないだけでなく、重合直後に一定の大きさのペレット形状を有することで、相対的に空気と接触する表面積が小さくて、乾燥後空気からの水分吸収量なども大きくないので、残留溶媒含有量が非常に低く現れる。
【００２１】
また、このようなポリアリーレンスルフィドは、成型時または成型製品の使用中、アウトガスの発生量が少ないだけでなく、樹脂内に含まれている残留有機溶媒に起因するポリアリーレンスルフィドの分解およびこれに伴う物性の低下も少ない。
【００２２】
このような本発明の一具体例によるポリアリーレンスルフィドは、重合直後に２乃至１０ｍｍの大きさ（平均粒径）を有し、好ましくはペレット形態を有し、樹脂全体の重量に対して３００ｐｐｍ以下の残留溶媒含有量を有する。
【００２３】
このように、本発明で提供するポリアリーレンスルフィドは、重合直後にペレット形状を有し、残留有機溶媒の含有量も３００ｐｐｍ以下と極少量であるので、比較的に小さい比表面積を有し、これによって乾燥工程における所要エネルギーおよび時間を短縮させることができる。それだけでなく、本発明のポリアリーレンスルフィドは、残留する有機溶媒の含有量も極少量であって、樹脂の乾燥、あるいは成型や使用中、残留溶媒による樹脂内の起泡形成、およびこれに伴うアウトガスの発生および物性の低下現象が少ない。
【００２４】
ここで、本明細書の全体で明示的な記載がない限り、上記「重合直後」とは「単量体を含む反応物を重合および短時間の乾燥（１４０℃から１６０℃までの温度で１時間乃至２時間乾燥）を通じて準備された樹脂」と定義し、以降の別途の溶融加工または成型工程を経る前のことを意味する。
【００２５】
そして、上記で「ペレット形態の大きさ」とは、重合直後のポリアリーレンスルフィドが有するペレット形態の長さ、幅、厚さ、または直径などの長さに関する多様な測定値の中で最も大きい値と定義することができる。一方、このような「ペレットの大きさ」は、「重合直後」に得られたペレット形態の樹脂に対する平均粒径を測定する方法によって算出でき、このような平均粒径の測定のために、例えば、後述する実験例に示されているようにバーニアカリパス（Ｖｅｒｎｉｅｒ  Ｃａｌｉｐｅｒｓ）を利用して測定した後、算出できる。
【００２６】
また、本発明において、残留溶媒は、水および有機溶媒を含むことができるが、本発明の重合される特性上、重合溶媒として有機溶媒を用いないため、上記残留溶媒は大部分水である。したがって、上記３００ｐｐｍ以下の残留溶媒含有量のうち上記有機溶媒の含有量は０乃至０．１ｐｐｍであり、残量は水分（水）含有量でありうる。最も好ましくは、本発明のポリアリーレンスルフィドは有機溶媒含有量が０ｐｐｍでありうる。
【００２７】
そして、このようなポリアリーレンスルフィドは、数平均分子量が３，０００乃至１，０００，０００であり、好ましくは３，０００乃至５０，０００でありうる。また、このようなポリアリーレンスルフィドは、数平均分子量に対する重量平均分子量と定義される分散度が２．０乃至４．０で、比較的に均一な分散度を有するポリアリーレンスルフィドでありうる。
【００２８】
このような数平均分子量、および／または分散度値を有するポリアリーレンスルフィドは、分子量または溶融粘度によって多様な製品形態に製作されて応用できる。
【００２９】
上述した具体例によるポリアリーレンスルフィドは優れた熱的安定性を示し、融点（Ｔｍ）が２６５乃至３２０℃、好ましくは２６８乃至２９０℃、さらに好ましくは２７０乃至２８５℃である。このように高い範囲で融点（Ｔｍ）を確保することによって、本発明のポリアリーレンスルフィドは、エンジニアリングプラスチックに適用時、高強度および向上した耐熱性などの優れた性能を発揮することができる。
【００３０】
そして、上述した具体例によるポリアリーレンスルフィドは、４０重量％のガラス繊維とコンパウンディング後、１４０℃温度でモールドを維持させた後射出した時、射出した試片の表面に肉眼で観察される染みが殆どない特徴がある。上記で「染み」とは、試片の表面の本来の生地に他の色や点などが混ざった跡などと定義される。
【００３１】
また、このようなポリアリーレンスルフィドの熱的特性は、使用中または成型前後にも大きい変化なしに維持されて、優れた熱安定性が要求される発熱家電製品、ＬＥＤランプソケット、およびモータインシュレータなどの製品の成型分野に有用に用いることができる。
【００３２】
そして、上述した具体例によるポリアリーレンスルフィドは、引張強度値も従来の樹脂を射出した場合より高く現れる。また、このようなポリアリーレンスルフィドの機械的特性は、成型前後または使用中にも大きい変化なしに維持されて、高い機械的強度が要求される自動車用部品、電子機器のハウジング、およびＣＤレーザーピックアップスライディングハウジングなどの成型分野に有用に用いることができる。
【００３３】
一方、本発明の他の具体例によって、ジヨード芳香族化合物と硫黄化合物を含む反応物を重合反応させる段階；および前記重合された結果物を１２０乃至１６０℃で１乃至２時間乾燥する段階を含む、上述した具体例によるポリアリーレンスルフィドを製造する方法を提供する。
【００３４】
このような製造方法においては、反応媒質として有機溶媒などを用いず、単量体を含む反応物が重合されてポリアリーレンスルフィドが製造される。したがって、重合反応後に有機溶媒を除去するなどの工程を行う必要がなく、また、粉末形態でないペレット形態のポリアリーレンスルフィドを別途の加工や成型工程なしに直ちに得ることができる。
【００３５】
上記ペレット形態のポリアリーレンスルフィドは、空気接触面積が小さくて、水分を含む残留溶媒含有量が非常に低いという特徴がある。特に、本発明は、重合後ポリアリーレンスルフィドの乾燥工程を最適化して、上記低い残留溶媒含有量を有する一定の大きさのペレット形態のポリアリーレンスルフィドを得ることができる。
【００３６】
一方、本発明は、重合反応させる段階で反応物に追加的に重合停止剤を含むことができる。この時、重合停止剤の含有量の範囲は、硫黄化合物１００重量部に対して１乃至２０重量部で含まれる。重合停止剤の含有量が１重量部未満であれば、重合停止剤の添加による効果が微々たるものであり、２０重量部を超える場合、過度に分子量が低いポリアリーレンスルフィドが製造されうる。
【００３７】
上記重合停止剤は、重合される高分子に含まれるヨード基を除去して重合を中止させることができる化合物であれば、その構成の限定はないが、好ましくは、ジフェニルスルフィド（ｄｉｐｈｅｎｙｌ  ｓｕｌｆｉｄｅ）、ジフェニルエーテル（ｄｉｐｈｅｎｙｌ  ｅｔｈｅｒ）、ビフェニル（ｂｉｐｈｅｎｙｌ：ｏｒ  ｄｉｐｈｅｎｙｌ）、ベンゾフェノン（ｂｅｎｚｏｐｈｅｎｏｎｅ）、モノヨードアリール化合物（ｍｏｎｏｉｏｄｏａｒｙｌ  ｃｏｍｐｏｕｎｄ）、ベンゾチアゾール（ｂｅｎｚｏｔｈｉａｚｏｌｅ）類、ベンゾチアゾールスルフェンアミド（ｂｅｎｚｏｔｈｉａｚｏｌｅｓｕｌｆｅｎａｍｉｄｅ）類、チウラム（ｔｈｉｕｒａｍ）類、ジチオカルバメート（ｄｉｔｈｉｏｃａｒｂａｍａｔｅ）類、およびジフェニルジスルファイドからなる群より選択される１種以上とすることができる。さらに好ましくは、上記重合停止剤は、ヨードビフェニル（ｉｏｄｏｂｉｐｈｅｎｙｌ）、ヨードフェノール（ｉｏｄｏｐｈｅｎｏｌ）、ヨードアニリン（ｉｏｄｏａｎｉｌｉｎｅ）、ヨードベンゾフェノン（ｉｏｄｏｂｅｎｚｏｐｈｅｎｏｎｅ）、２− メルカプトベンゾチアゾール（２−ｍｅｒｃａｐｔｏｂｅｎｚｏｔｈｉａｚｏｌｅ）、２，２’−ジチオビスベンゾチアゾール（２，２’−ｄｉｔｈｉｏｂｉｓｂｅｎｚｏｔｈｉａｚｏｌｅ）、Ｎ−シクロヘキシルベンゾチアゾール−２−スルフェンアミド（Ｎ−ｃｙｃｌｏｈｅｘｙｌｂｅｎｚｏｔｈｉａｚｏｌｅ−２−ｓｕｌｆｅｎａｍｉｄｅ）、２−モルホリノチオベンゾチアゾール（２−ｍｏｒｐｈｏｌｉｎｏｔｈｉｏｂｅｎｚｏｔｈｉａｚｏｌｅ）、Ｎ，Ｎ−ジシクロヘキシルベンゾチアゾール−２−スルフェンアミド（Ｎ，Ｎ−ｄｉｃｙｃｌｏｈｅｘｙｌｂｅｎｚｏｔｈｉａｚｏｌｅ−２−ｓｕｌｆｅｎａｍｉｄｅ）、テトラメチルチウラムモノスルフィド（ｔｅｔｒａｍｅｔｈｙｌｔｈｉｕｒａｍ  ｍｏｎｏｓｕｌｆｉｄｅ）、テトラメチルチウラムジスルフィド（ｔｅｔｒａｍｅｔｈｙｌｔｈｉｕｒａｍ  ｄｉｓｕｌｆｉｄｅ）、亜鉛ジメチルジチオカルバメート（Ｚｉｎｃ  ｄｉｍｅｔｈｙｌｄｉｔｈｉｏｃａｒｂａｍａｔｅ）、亜鉛ジエチルジチオカルバメート（Ｚｉｎｃ  ｄｉｅｔｈｙｌｄｉｔｈｉｏｃａｒｂａｍａｔｅ）、ジベンゾチアジルジスルファイド（Ｄｉｂｅｎｚｏｔｈｉａｚｙｌ  Ｄｉｓｕｌｆｉｄｅ：同意語ｂｅｎｚｏｔｈｉａｚｙｌ  Ｄｉｓｕｌｆｉｄｅ）、およびジフェニルジスルファイド（ｄｉｐｈｅｎｙｌ  ｄｉｓｕｌｆｉｄｅ）からなる群より選択される１種以上とすることができる。
【００３８】
さらに好ましくは、上記重合停止剤は、ジフェニルスルフィド（ｄｉｐｈｅｎｙｌ  ｓｕｌｄｉｆｅ）、ジフェニルエーテル（ｄｉｐｈｅｎｙｌ  ｅｔｈｅｒ）、ジベンゾチアジルジスルファイド（Ｄｉｂｅｎｚｏｔｈｉａｚｏｌｅ  Ｄｉｓｕｌｆｉｄｅ）、またはビフェニル（ｂｉｐｈｅｎｙｌ）とすることができ、このような重合停止剤は、フェニルの間の作用基が電子ドナー（ｅｌｅｃｔｒｏｎ  ｄｏｎｏｒ）と機能して、重合反応の反応性がさらに高く現れる。
【００３９】
一方、このようなポリアリーレンスルフィドの重合反応に使用可能なジヨード芳香族化合物は、ジヨード化ベンゼン（ｄｉｉｏｄｏｂｅｎｚｅｎｅ；ＤＩＢ）、ジヨード化ナフタレン（ｄｉｉｏｄｏｎａｐｈｔｈａｌｅｎｅ）、ジヨード化ビフェニル（ｄｉｉｏｄｏｂｉｐｈｅｎｙｌ）、ジヨード化ビスフェノール（ｄｉｉｏｄｏｂｉｓｐｈｅｎｏｌ）、およびジヨード化ベンゾフェノン（ｄｉｉｏｄｏｂｅｎｚｏｐｈｅｎｏｎｅ）からなる群より選択される１種以上を使用することができるが、これに限定されず、これら化合物にアルキル基（ａｌｋｙｌｇｒｏｕｐ）やスルホン基（ｓｕｌｆｏｎｅ  ｇｒｏｕｐ）などが置換基として結合しているか、またはアリール化合物に酸素や窒素などの原子を含む形態のジヨード芳香族化合物も使用することができる。この時、上記ジヨード芳香族化合物は、ヨード原子が結合した位置によって種々のジヨード化合物の異性体（ｉｓｏｍｅｒ）があるが、この中で最も好ましいものは、パラジヨード化ベンゼン（ｐＤＩＢ；ｐ−ｄｉｉｏｄｏｂｅｎｚｅｎｅ）、２，６−ジヨードナフタレン、またはｐ、ｐ’−ジヨードビフェニルのように、分子の両端に最も遠い距離で対称的にヨードが結合している化合物を使用することができる。
【００４０】
そして、本発明で使用可能な硫黄化合物の形態には制限がない。通常、硫黄は常温で原子８個が連結された環形態（ｃｙｃｌｏｏｃｔａｓｕｌｆｕｒ；Ｓ８）で存在するが、そうでなくても商業的に使用可能な固体または液体状態の硫黄であれば、どんな形態でも差し支えない。
【００４１】
また、本発明において、ジヨード芳香族化合物は、硫黄化合物１００重量部に対して１０００乃至１４００重量部で使用することができる。上記ジヨード芳香族化合物の含有量が１０００重量部未満であれば、副反応が発生する問題があり、１４００重量部を超えれば、反応基を所望する温度まで加熱するのが困難である問題がある。
【００４２】
一方、このような重合段階において、ジヨード芳香族化合物、硫黄化合物、および重合停止剤を含む反応物を重合が開始できる条件であれば、その重合反応条件はその構成の限定がない。好ましくは、重合段階は、昇温減圧反応条件下で行うことができるが、この場合、温度１８０乃至２５０℃および圧力５０乃至４５０ｔｏｒｒの初期反応条件で温度上昇および圧力降下を行って、最終反応条件である温度２７０乃至３５０℃および圧力０．００１乃至２０ｔｏｒｒに変化させて、１乃至３０時間行うことができる。
【００４３】
このような昇温減圧条件下で重合反応を行う場合、熱的安定性が優秀なこととなり、リサイクルのために溶融する場合にも溶融粘度の変化率が０以上となって、機械的物性がリサイクル前と比べて同等以上となる。
【００４４】
また、本発明によれば、重合前に各反応物に対する溶融混合段階を追加的に行うことができる。このような溶融混合は、上述した反応物が全て溶融混合できる条件であれば、その構成の限定はないが、好ましくは、１３０℃乃至２００℃の温度で行うことができる。
【００４５】
このように重合前に溶融混合段階を行うことで、溶融重合反応がさらに容易に行える。
【００４６】
一方、上述した具体例によるポリアリーレンスルフィドの製造方法において、重合反応はニトロベンゼン系触媒の存在下で行える。また、上述のように、重合反応前に溶融混合段階を経る場合、上記触媒は溶融混合段階で追加可能である。重合反応において、ニトロベンゼン系触媒の存在下でポリアリーレンスルフィドを重合する場合、無触媒下で重合する場合よりも高い融点を有するポリアリーレンスルフィドを製造することができるという事実を発見した。ポリアリーレンスルフィドの融点が低い場合、製品の耐熱性に問題があるため、耐熱性が必要なポリアリーレンスルフィドの製造のためにはニトロベンゼン系触媒の存在下で重合反応を行うことができる。ニトロベンゼン系触媒の種類としては、１，３−ジヨード−４−ニトロベンゼン、または１−ヨード−４−ニトロベンゼンなどが挙げられるが、上述した例に限定されることではない。
【００４７】
そして、上述した方法によって製造されたポリアリーレンスルフィドは、溶融重合直後に２乃至１０ｍｍの大きさ（平均粒径）を有するペレット形態を有し、樹脂全体の重量に対して３００ｐｐｍ以下の残留溶媒含有量を有する。
【００４８】
また、このような方法によって製造されたポリアリーレンスルフィドの数平均分子量、数平均分子量に対する重量平均分子量と定義される分散度、融点、水および有機溶媒を含む残留溶媒の含有量、引張強度などの特性は、上述したポリアリーレンスルフィドの具体例で言及したことと同一である。
【００４９】
本発明は、また、上記ポリアリーレンスルフィドを成型して製造される製品を提供し、上記製品は成型品、フィルム、シート、または繊維形態とすることができる。本発明のポリアリーレンスルフィドは、射出成型、押出成型などの方法によって各種成型品に加工して利用することができる。成型品としては、射出成型品、押出成型品、ブロー成型品とすることができる。射出成型する場合の金型温度としては、結晶化の観点から、３０℃以上が好ましく、６０℃以上がより好ましく、８０℃以上がさらに好ましい。また、試験片の変形の観点から、射出成型時の金型温度は、１９０℃以下が好ましく、１７０℃以下がより好ましく、１６０℃以下がさらに好ましい。また、これら成型品は、電気・電子部品、建築部材、自動車部品、機械部品、日用品などとして利用することができる。そして、これら射出成型品は、ガラス繊維（ｇｌａｓｓ  ｆｉｂｅｒ）または無機充填剤（ｍｉｎｅｒａｌ  ｆｉｌｌｅｒ）などのような充填物と共にコンパウンディングされた後成型することができる。この時、前記充填物の包含量は限定されないが、ポリアリーレンスルフィド樹脂の優れた物性を保持しながらも、引張強度などの機械的強度などを高めるために、全体コンパウンディング組成物内に１０乃至７０重量％、好ましくは３０乃至６５重量％の含有量で含むことができる。その他に、成型品には通常使用される滑剤や酸化安定剤などの添加剤を含むことができ、その種類と含有量が限定されることではない。
【００５０】
上記成型品がフィルム、またはシートとして提供される場合、未延伸、１軸延伸、２軸延伸などの各種フィルム、及びシートに製造することができる。上記成型品が繊維である場合は、未延伸糸、延伸糸、超延伸糸など各種繊維にして、織物、編物、不織布（スポンボンド、メルトブロー、ステープル）、ロープ、ネットとして利用することができる。
【発明の効果】
【００５１】
本発明のポリアリーレンスルフィドは、優れた物性の発現および保持が可能であり、特に製品内の起泡や表面への染みを発生させずに、引張強度などの機械的物性に優れて、ポリアリーレンスルフィドの製造およびこれを利用した成型品の製作に関する産業分野に有用に応用できる。
【図面の簡単な説明】
【００５２】
【図１】本発明の一実施例によるポリアリーレンスルフィド樹脂とガラス繊維のコンパウンディング射出試片の表面を示す写真である。
【図２】比較例によるポリアリーレンスルフィド樹脂とガラス繊維のコンパウンディング射出試片の表面を示す写真である。
【発明を実施するための形態】
【００５３】
以下、実施例および比較例を通して、本発明についてより具体的に説明するが、下記例に本発明の範疇が限定されることではない。
【００５４】
［比較例］
ポリアリーレンスルフィドの重合およびコンパウンディング後射出
１．比較例１のポリアリーレンスルフィド
Ｃｈｅｖｒｏｎ  Ｐｈｉｌｉｐｓ社のＲｙｔｏｎ  Ｐ６のポリアリーレンスルフィドを準備した。準備された比較例１のＰＡＳは粉末状態で、平均粒径が２μｍであり、水分含有量は１５００ｐｐｍ、有機溶媒含有量は１１０ｐｐｍであった。
【００５５】
２．比較例２のポリアリーレンスルフィド
比較例１と数平均分子量が異なる点を除いては、同様な方法で重合されたグレード（ｇｒａｄｅ）の高分子として、Ｃｈｅｖｒｏｎ  Ｐｈｉｌｉｐｓ社のＲｙｔｏｎ  ＰＲ２６を準備した。比較例２のＰＡＳは粉末状態で、平均粒径が１μｍであり、水分含有量は１９００ｐｐｍ、有機溶媒含有量は１００ｐｐｍであった。
【００５６】
３．比較例３のポリアリーレンスルフィド
比較例１と数平均分子量が異なる点を除いては同様な方法で重合されたグレード（ｇｒａｄｅ）の高分子として、Ｄｅｙａｎｇ社のｈｂ  ｇｒａｄｅのＰＡＳを準備した。比較例３のＰＡＳは粉末状態で、平均粒径が０．１ｍｍであり、水分含有量は２０００ｐｐｍ、有機溶媒含有量は２１０ｐｐｍであった。
【００５７】
４．比較例１乃至３のポリアリーレンスルフィドのコンパウンディングおよび射出
通常使用されるガラス繊維（ｇｌａｓｓ  ｆｉｂｅｒ）４０重量％、滑剤（ｌｕｂｒｉｃａｎｔ）０．３重量％、酸化安定剤０．２重量％、および残部としてそれぞれ上記比較例１、２、３のＰＡＳ樹脂を含む三つの種類の組成物を準備した。次に、それぞれの組成物を二軸押出機（ｔｗｉｎ  ｓｃｒｅｗ  ｅｘｔｒｕｄｅｒ）に投入してコンパウンディング後、（ＨＡＡＫＥ社、ＰｏｌｙＬａｂ  Ｓｙｓｔｅｍ、３４０℃）、射出モールド温度を１４０℃に固定後、射出機（Ｎｉｓｓｅｉ社、１１０トン、３２０℃）で試片を射出した。
【００５８】
［実施例］
ポリアリーレンスルフィドの重合およびコンパウンディング後射出
１．実施例１のポリアリーレンスルフィド重合
４０００ｇのパラジヨードベンゼン（ｐＤＩＢ）、重合停止剤（ベンゾチアジルジスルファイド）１０ｇ、３４０ｇの硫黄、および１５ｇの触媒（１，３−ジヨード−４−ニトロベンゼン）を含む反応物を１８０℃で溶融混合させた。上記の混合された混合物を１８０℃から３４０℃まで昇温し、常圧で１０ｔｏｒｒまで減圧させながら重合反応を行わせた。重合が開始した以後、５時間が経過した時点で硫黄５ｇを投与した後、３時間さらに重合反応を行って、高分子（ＰＡＳ）を得た。重合後、１６０℃で２時間乾燥を行った。得られた高分子は平均粒径が４ｍｍであり、水分含有量は１５０ｐｐｍ、有機溶媒含有量は０ｐｐｍであった。
【００５９】
２．実施例２のポリアリーレンスルフィド重合
４０００ｇのパラジヨードベンゼン（ｐＤＩＢ）、重合停止剤（ベンゾチアジルジスルファイド）１２ｇ、３４５ｇの硫黄、及び１５ｇの触媒（１，３−ジヨード−４−ニトロベンゼン）を含む反応物を１８０℃で溶融混合させた。上記の混合された混合物を１８０℃から３４０℃まで昇温し、常圧で１０ｔｏｒｒまで減圧させながら重合反応を行わせた。重合が開始した以後、５時間が経過した時点で硫黄１０ｇを投与した後、４時間さらに重合反応を行って、高分子（ＰＡＳ）を得た。
【００６０】
重合後、１５０℃で１時間乾燥を行った。得られた高分子の平均粒径は３ｍｍであり、水分含有量は１８０ｐｐｍ、有機溶媒含有量は０ｐｐｍであった。
【００６１】
３．実施例３のポリアリーレンスルフィド重合
４０００ｇのパラジヨードベンゼン（ｐＤＩＢ）、重合停止剤（ベンゾチアジルジスルファイド）１５ｇ、３４０ｇの硫黄、および１５ｇの触媒（１，３−ジヨード−４−ニトロベンゼン）を含む反応物を１８０℃で溶融混合させた。上記の混合された混合物を１８０℃から３４０℃まで昇温し、常圧で１０ｔｏｒｒまで減圧させながら重合反応を行わせた。重合が開始した以後、５時間が経過した時点で硫黄１５ｇを投与した後、５時間さらに重合反応を行って、高分子（ＰＡＳ）を得た。
【００６２】
重合後、１４０℃で１．５時間乾燥を行った。得られた高分子の平均粒径は５ｍｍであり、水分含有量は２００ｐｐｍ、有機溶媒含有量は０ｐｐｍであった。
【００６３】
４．実施例１乃至３のポリアリーレンスルフィドのコンパウンディングおよび射出
通常使用されるガラス繊維（ｇｌａｓｓ  ｆｉｂｅｒ）４０重量％、滑剤（ｌｕｂｒｉｃａｎｔ）０．３重量％、酸化安定剤０．２重量％、および残部としてそれぞれ上記実施例１、２、３のＰＡＳ樹脂を含む三つの種類の組成物を製造した。次に、それぞれの組成物を二軸押出機（ｔｗｉｎ  ｓｃｒｅｗ  ｅｘｔｒｕｄｅｒ）に投入してコンパウンディング後、（ＨＡＡＫＥ社、ＰｏｌｙＬａｂ  Ｓｙｓｔｅｍ、３４０℃）、射出モールド温度を１４０℃に固定後、射出機（Ｎｉｓｓｅｉ社、１１０トン、３２０℃）で試片を射出した。
【００６４】
一方、上述した比較例１乃至３および実施例１乃至３の重合反応の反応物、添加量の投与量、および投与時点を下記表１に示した。
【００６５】
【表１】
0005969926.tif 000002
［実験例］
比較例および実施例のポリアリーレンスルフィドの物性の測定
１．ポリアリーレンスルフィドの粒度分析
比較例によって得られたポリアリーレンスルフィドは粉末形態であって、走査電子顕微鏡（ｓｃａｎｎｉｎｇ  ｅｌｅｃｔｒｏｎ  ｍｉｃｒｏｓｃｏｐｅ、Ｈｉｔａｃｈｉ社、Ｓ−３００Ｎ）を利用して粒度を分析した。実施例によって得られたポリアリーレンスルフィドは数ｍｍサイズのペレット形態で、バーニヤカリパス（Ｖｅｒｎｉｅｒ  Ｃａｌｉｐｅｒｓ）を利用して粒度を分析した。比較例１乃至３および実施例１乃至３から得られたポリアリーレンスルフィドの粒度分析結果を下記表２に示した。
【００６６】
２．ポリアリーレンスルフィド内に含まれている残留有機溶媒含有量の測定
比較例および実施例による一定量の試料（約２ｇ）をそれぞれ２０ｍＬ密封バイアルに密封させた後、ヘッドスペース（ＨＳ（Ｈｅａｄ  Ｓｐａｃｅ））を１８０℃で３０分間加熱した後、発生したガスを自動的にＧＣ／ＭＳ（Ｇａｓ  ｃｈｒｏｍａｔｏｇｒａｐｈｙ−Ｍａｓｓ  Ｓｐｅｃｔｒｏｍｅｔｅｒ）に送った。次に、各成分をキャピラリーカラムで分離した後、定性分析し、標準物質（Ｂｅｎｚｏｔｈｉａｚｏｌｅ）を用いて試料内の各成分の含有量を代替定量分析した。
【００６７】
３．ポリアリーレンスルフィド内に含まれている残留水分含有量の測定
カールフィッシャー滴定（Ｋａｒｌ  Ｆｉｓｃｈｅｒ  Ｔｉｔｒａｔｏｒ）装置を使用して、一定量の試料が溶ける温度である２８０℃に加熱し、気化した水分を窒素ガスを利用してカールフィッシャー（Ｋａｒｌ  Ｆｉｓｃｈｅｒ）溶液に捕集した後、電位差を利用して水分含有量を滴定した。
【００６８】
４．溶融粘度の分析
比較例および実施例によって合成された高分子の物性分析において、溶融粘度（ｍｅｌｔ  ｖｉｓｃｏｓｉｔｙ、以下、「ＭＶ」）は、回転円板粘度計（ｒｏｔａｔｉｎｇ  ｄｉｓｋ  ｖｉｓｃｏｍｅｔｅｒ）で３００℃で測定した。周波数掃引（Ｆｒｅｑｕｅｎｃｙ  ｓｗｅｅｐ）方法で測定するにあたり、角周波数（ａｎｇｕｌａｒ  ｆｒｅｑｕｅｎｃｙ）０．６から５００ｒａｄ／ｓまで測定し、１．８４ｒａｄ／ｓにおける粘度を溶融粘度（Ｍ．Ｖ．）と定義した。測定値は表３の通りである。
【００６９】
５．融点（Ｔｍ）の測定
示差走査熱量分析器（Ｄｉｆｆｅｒｅｎｔｉａｌ  Ｓｃａｎｎｉｎｇ  Ｃａｌｏｒｉｍｅｔｅｒ；ＤＳＣ）を利用して、３０℃から３２０℃まで１０℃／ｍｉｎの速度で昇温後、３０℃まで冷却後に、さらに３０℃から３２０℃まで１０℃／ｍｉｎの速度で昇温しながら融点を測定した。測定値は表３の通りである。
【００７０】
６．試片表面の染みの評価
上記比較例および実施例のポリアリーレンスルフィドのコンパウンディング（ガラス繊維４０ｗｔ％を含むコンパウンディング）後、モールド温度１４０℃で射出した試片表面の染みを肉眼で観察した。測定値は表３の通りである。この時、表面の染みの肉眼評価方法は次の通りである。
【００７１】
＊染みなし：射出試片で表面の染みが全くないか、または２％以下である場合
＊染みあり：射出試片で表面の染みが４％以上の場合
代表的に実施例１および比較例３による試片の写真を、それぞれ図１および図２に示す。
【００７２】
７．引張強度の測定
ＡＳＴＭ  Ｄ６３８に記載の方法によって引張強度を測定した。つまり、ｔｙｐｅ  Ｉの試片をＵＴＭ（Ｕｎｉｖｅｒｓａｌ  ｔｅｓｔｉｎｇ  ｍａｃｈｉｎｅ、東一島津社のＡＧ−Ｘ１０ｋＮ）を使用して、５ｍｍ／ｍｉｎの速度で引っ張った時の値で引張強度を測定した。測定値は表３の通りである。
【００７３】
【表２】
0005969926.tif 000003
【００７４】
【表３】
0005969926.tif 000004
上記表２および表３に示したように、実施例によって作られた製品には残留溶媒含有量が小さいだけでなく、特にＰＡＳ樹脂内に有機溶媒が残留しないので、射出後試片表面の染みもないことと確認された。これだけでなく、実施例１乃至３によれば、引張強度の側面からも高い水準の物性を保有することと分析された。反面、比較例１乃至３の場合、水分含有量が多く、有機溶媒を１００ｐｐｍ以上含んで残留溶媒含有量が多く、そのために表面の染みが生じて引張強度も劣った。
【００７５】
また、図１および図２は、それぞれ実施例および比較例によるコンパウンディング試片の表面を示す写真である。図１から分かるように、本発明の実施例のコンパウンディング射出では染みが全く現れない。反面、図２の比較例の試片表面の写真にはいくつかの染みがところどころ発見されることが確認できる。
【００７６】
このような結果から、比較例のように有機溶媒が多い場合、有機溶媒が気体化されながら製品内に含まれて、上記のような現象を現わすことと解釈される。
【図１】
0005969926.tif 000005
【図２】
0005969926.tif 000006